(57)【要約】【課題】液体の含みと吐き出し性が良好な液体塗布具として、また粉体の付着と転写に優れた塗布具として、塗布部が多孔質繊維構造体である柄付きの塗布具を提供すること。【解決手段】柄の先端に塗布部を備えてなる柄付き塗布具であって、該塗布部は接着性捲縮繊維を１０質量％以上含む球状多孔質繊維構造体からなり、該球状多孔質繊維構造体は、接着性捲縮繊維相互の絡合と融着により形成され、かつ見掛密度が０．１５ｇ／ｃｍ３以下の網状構造領域と見掛密度が０．２５ｇ／ｃｍ３以上の繊維集束領域が存在することを特徴とする柄付き塗布具。【選択図】  なし【特許請求の範囲】
【請求項１】
柄の先端に塗布部を備えてなる柄付き塗布具であって、該塗布部は接着性捲縮繊維を１０質量％以上含む球状多孔質繊維構造体からなり、該球状多孔質繊維構造体は、接着性捲縮繊維相互の絡合と融着により形成され、かつ見掛密度が０．１５ｇ／ｃｍ３以下の網状構造領域と見掛密度が０．２５ｇ／ｃｍ３以上の繊維集束領域が存在することを特徴とする柄付き塗布具。
【請求項２】
該球状多孔質繊維構造体が、接着性捲縮繊維を１０質量％以上および捲縮繊維を１０質量％以上含むことを特徴とする請求項１記載の柄付き塗布具。
【請求項３】
接着性捲縮繊維が、繊維表面の少なくとも一部にエチレン−ビニルアルコール系共重合体が存在する繊維である請求項１または２に記載の柄付き塗布具。
【請求項４】
該球状多孔質繊維構造体の保液量が８０％以上である請求項１〜３のいずれか１項に記載の柄付き塗布具。
【請求項５】
請求項１〜４のいずれか１項に記載の柄付き塗布具を用いてなる液体塗布用パッド。
【請求項６】
少なくとも一端に中空部を有する柄の中空部に接着性捲縮繊維を１０質量％以上含む繊維束を、その長手方向における中心が柄の中空部の中心と一致するように挿入し、次いで水に含浸し、昇温させながら接着性捲縮繊維の捲縮を発現させるとともに繊維相互を絡合させ、該接着性捲縮繊維の接着成分同士を部分融着させる柄付き塗布具の製造方法であって、柄の中空部の面積Ｓ、繊維束の総繊度Ｄおよび繊維束の長さＬが下記式（１）および（２）を満たすことを特徴とする柄付き塗布具の製造方法。
０．９×１０／１０００×（Ｄ）１／２  ≦  ２（Ｓ／π）１／２  ≦  １．４×１０／１０００×（Ｄ）１／２・・・（１）
８（Ｓ／π）１／２  ≦  Ｌ  ≦  ４８（Ｓ／π）１／２・・・（２）
Ｄ：繊維束の総繊度（ｄｔｅｘ）
Ｓ：柄の中空部の面積（ｍｍ２）
Ｌ：繊維束の長さ（ｍｍ）
【発明の詳細な説明】
【０００１】
【発明の属する技術分野】
本発明は柄付き塗布具に関するものであり、さらに詳しくは塗布部が特定の多孔性構造を有し、特に液体塗布に好適な柄付き塗布具に関するものである。
【０００２】
【従来の技術】
従来、柄付き塗布具として、スライバーを柄の少なくとも一端に巻きつけた綿棒がよく知られている。また、成型されたウレタン製スポンジ、ポリビニルアルコール（ＰＶＡ）製スポンジの一部に切れ目を入れて、その切れ目に柄となる棒状体を挿入して固定した柄付きパッドもよく知られている。さらに、静電植毛が施された基布を棒の一端に被覆された化粧用具も知られている。
【０００３】
しかしながら、綿棒はリントが発生するといった欠点があり、ウレタン製スポンジは使用後の液切れが悪く、またＰＶＡスポンジは乾燥すると硬化するため、再度使用するときに水で予め再膨潤させる必要があるといった欠点が指摘されていた。また、静電植毛された基布は液体を含みにくいといった欠点があった。
【０００４】
一方、化粧料、消毒薬の塗布や、払拭に用いる拭浄具として、吸液性が相対的に異なる材料、例えば相対的に吸液性の低い合成繊維製綿またはポリウレタン製塊状物に相対的に吸液性の高い布帛や不織布を被覆することによって必要以上の吸液を防止した拭浄具が提案されている（特許文献１参照）。
しかしながら、前記拭浄具は依然として液体の含みが不十分であり、また製造するための工程も煩雑であるため実用性に欠けるものであった。
【０００５】
【特許文献１】
特開２００２−８５４４８号公報
【０００６】
【発明が解決しようとする課題】
本発明は、上記の問題点に鑑みてなされたものであり、その目的は、液体の含みと吐き出し性が良好な液体塗布具として優れた性能を有する柄付き塗布具を簡便な製造方法により提供することにある。
【０００７】
【課題を解決するための手段】
すなわち本発明は、柄の先端に塗布部を備えてなる柄付き塗布具であって、該塗布部は接着性捲縮繊維を１０質量％以上含む球状多孔質繊維構造体からなり、該球状多孔質繊維構造体は、接着性捲縮繊維相互の絡合と融着により形成され、かつ見掛密度が０．１５ｇ／ｃｍ３以下の網状構造領域と見掛密度が０．２５ｇ／ｃｍ３以上の繊維集束領域が存在することを特徴とする柄付き塗布具である。
【０００８】
また本発明は、少なくとも一端に中空部を有する柄の中空部に接着性捲縮繊維を１０質量％以上含む繊維束を、その長手方向における中心が柄の中空部の中心と一致するように挿入し、次いで水に含浸し、昇温させながら接着性捲縮繊維の捲縮を発現させるとともに繊維相互を絡合させ、該接着性捲縮繊維の接着成分同士を部分融着させる柄付き塗布具の製造方法であって、柄の中空部の面積Ｓ、繊維束の総繊度Ｄおよび繊維束の長さＬが下記式（１）および（２）を満たすことを特徴とする柄付き塗布具の製造方法である。
０．９×１０／１０００×（Ｄ）１／２  ≦  ２（Ｓ／π）１／２  ≦  １．４×１０／１０００×（Ｄ）１／２・・・（１）
８（Ｓ／π）１／２  ≦  Ｌ  ≦  ４８（Ｓ／π）１／２・・・（２）
Ｄ：繊維束の総繊度（ｄｔｅｘ）
Ｓ：柄の中空部の面積（ｍｍ２）
Ｌ：繊維束の長さ（ｍｍ）
【０００９】
【発明の実施の形態】
本発明の柄付き塗布具は、柄の少なくとも一端に球状多孔質繊維構造体からなる塗布部が装着されてなる点に特徴を有する。
本発明に用いる柄を構成する素材としては、各種合成樹脂等が使用でき、例えばポリプロピレン、ポリエチレン等が挙げられるが、熱水の影響を受けないポリプロピレンが好ましい。また、柄の形状については、後述するように少なくとも一端に中空部を有するものであれば特に限定されない。一方、塗布具とした際に使用者が把持する部分については、使用する際に不都合が生じないような形状であればよく、多角形、円形等各種断面形状を採用することができる。
【００１０】
次に、本発明の塗布部を構成する球状多孔質繊維構造体について説明する。
ここで本発明にいう球状とは、真球や楕円球、球形に近い多面体（曲面体）等を包含するものである。
該球状多孔質繊維構造体は、接着性捲縮繊維を含むものであるが、本発明において接着性捲縮繊維とは、約９５〜１００℃の熱水で軟化して、自己接着性または他の繊維に接着するポリマー成分を含有する捲縮繊維である。また、該捲縮繊維の捲縮形態は、平面的なジグザグ状の捲縮や、仮撚による立体捲縮、サイドバイサイド型複合繊維、偏心芯鞘型複合繊維、非対称冷却繊維などによって発現するコイル状の立体捲縮等、特に限定されるものではないが、該多孔質繊維構造体の嵩高性、柔軟性の観点から立体捲縮を有している繊維であることが好ましく、特に仮撚捲縮繊維が好ましく用いられる。
一方、生糸のようなストレートヤーンでは上記の三次元捲縮の発現は得られず、接着部が点ではなくて塊状となり、風合も硬くなる。また、接着性を有していても、熱処理で捲縮が消失するような接着性捲縮繊維は、本発明の効果が得られない結果となり好ましくない。
【００１１】
該接着性捲縮繊維は、５％以上の捲縮率を有していることが望ましく、さらに好ましくは１０〜３０％の捲縮率を有する繊維である。捲縮率が５％未満であると、本発明の目的である嵩高であって、液体の含みと吐き出しが良好な球状多孔質繊維構造体が得られない場合がある。
【００１２】
接着性捲縮繊維を構成する接着性ポリマーとしては、例えば、ナイロン１２またはアクリルアミドを一成分とする共重合体、ポリ乳酸、エチレン−ビニルアルコール系共重合体などを挙げることができるが、中でもエチレン−ビニルアルコール系共重合体が好ましく用いられる。エチレン−ビニルアルコール系共重合体としては、ポリビニルアルコールにエチレン残基が１０〜６０モル％共重合されたものが好ましく、特にエチレン残基が３０〜５０モル％共重合されたものが、接着性の点で好ましい。また、ビニルアルコール部分は９５モル％以上の鹸化度を有するものが好ましい。エチレン残基が多いことにより、湿熱接着性を有するが熱水には溶解しにくいという特異な性質を有する。重合度は特に限定されないが、４００〜１５００程度が好ましい。
本発明においては、目的とする多孔質繊維構造体とした後に、繊維改質等の後加工のため、エチレン−ビニルアルコール系共重合体を部分架橋処理してもよい。
【００１３】
本発明に用いる接着性捲縮繊維は、他の熱可塑性重合体との複合繊維や、他の熱可塑性重合体からなる繊維の表面に該ポリマーを被覆した繊維でもよい。他の熱可塑性重合体としては、ポリエステル、ポリアミド、ポリプロピレン等を挙げることができるが、耐熱性、寸法安定性等の点でエチレン−ビニルアルコール系共重合体より高い融点を有するポリエステル、ポリアミド等が好ましく用いられる。
【００１４】
ポリエステルとしてはテレフタル酸、イソフタル酸、ナフタレン−２，６−ジカルボン酸、フタル酸、α，β−（４−カルボキシフェノキシ）エタン、４，４’−ジカルボキシジフェニル、５−ナトリウムスルホイソフタル酸等の芳香族ジカルボン酸、アゼライン酸、アジピン酸、セバシン酸等の脂肪族ジカルボン酸またはこれらのエステル類、エチレングリコール、ジエチレングリコール、１，３−プロパンジオール、１，４−ブタンジオール、１，６−ヘキサンジオール、ネオペンチルグリコール、シクロヘキサン−１，４−ジメタノール、ポリエチレングリコール、ポリテトラメチレングリコール等のジオールからなる繊維形成性のポリエステルを挙げることができ、構成単位の８０モル％以上がエチレンテレフタレート単位であることが好ましい。
【００１５】
また、ポリアミドとしてはナイロン６、ナイロン６６、ナイロン１２を主成分とする脂肪族ポリアミド、半芳香族ポリアミドなどを挙げることができ、少量の第３成分を含有するポリアミドでもよい。
【００１６】
本発明において、該多孔質繊維構造体を構成する繊維として、エチレン−ビニルアルコール系共重合体と他の熱可塑性重合体からなる複合繊維を用いる場合は、複合比は前者：後者（質量比）＝１０：９０〜９０：１０、特に３０：７０〜７０：３０であることが紡糸性の点から好ましい。また、複合形態については特に限定されず、従来公知の複合形態を採用することができるが、エチレン−ビニルアルコール系共重合体が繊維表面の少なくとも一部に存在していることが望ましく、５０％以上露出していることがより好ましい。具体的な複合形態としては、例えば、芯鞘型、偏心芯鞘型、多層貼合型、サイドバイサイド型、ランダム複合型、放射状貼合型、極細繊維発生型等を挙げることができる。これらの繊維の断面形状は中実断面形状である丸断面や異型断面形状に限らず、中空断面形状等、種々の断面形状とすることができる。
特に、極細繊維発生型の複合繊維を用いる場合は、微細繊維の単繊維繊度が０．５ｄｔｅｘ以下の単繊維からなる球状多孔質繊維構造体とすることが、風合の点で好ましい。
【００１７】
本発明の塗布部を構成する球状多孔質繊維構造体は、接着性捲縮繊維を１０質量％以上含むことが必要である。捲縮繊維が１０質量％未満であると球状構造が得られない。本発明においては、該接着性捲縮繊維を３０〜９０質量％含むことがさらに好ましい。該接着性捲縮繊維が１０質量％未満であっても球状構造は得られる場合があるが、繊維の接着が不十分となり、液体を保持しても、液体の表面張力により構造体に体積収縮が起こるため、充分な液体量が確保できなくなる。また、使用者にとっては塗布する操作における塗布感も重要であり、作業者は塗布量を調節しながら塗布を行うものである。したがって、１０質量％を下回ると前記の塗布感が得られない点で好ましくない。
【００１８】
一方、多孔質繊維構造体を構成する接着性捲縮繊維以外の繊維は特に限定されず、天然繊維、半合成繊維、合成繊維を使用することができ、目的によって選定することができるが、合成繊維を用いることが好ましく、特にポリエステル繊維を用いることが好ましい。また、これら繊維も接着性捲縮繊維と同等の捲縮を有することが望ましく、特に接着性捲縮繊維以外の捲縮繊維を１０質量％以上含むことが嵩高性、液体の吐き出し性の点で好ましく、特に好ましくは、１０〜７０質量％である。
【００１９】
本発明の柄付き塗布具を構成する球状多孔質繊維構造体は、繊維相互の絡合と融着により形成されてなる点に特徴を有する。また、該多孔質繊維構造体は下記に示すとおり、網状構造領域と繊維集束領域が存在することも特徴である。
該多孔質繊維構造体を構成する網状構造領域の見掛密度は、接着性捲縮繊維の使用量、繊維の集積密度、熱処理条件などにより任意に設定できるが、０．１５ｇ／ｃｍ３以下であることが重要である。
網状構造領域における見掛密度が０．１５ｇ／ｃｍ３を超えると弾力性が低く、液体塗布時に液体が飛散したり、風合いが硬くなってしまう。さらに、良好な塗布感が得られなくなる。好ましくは、０．１ｇ／ｃｍ３以下である。また、該多孔質繊維構造体の表面には凹部となって存在する開口部の形成も見られ、塗布具とした際に優れた吸液性を発揮する。
また、該繊維構造体の中心部には、繊維束が密に拘束された繊維集束領域が存在し、見掛密度は０．２５ｇ／ｃｍ３以上であり、好ましくは０．２７〜０．３１ｇ／ｃｍ３である。繊維集束領域における見掛密度が０．２５ｇ／ｃｍ３未満であると本発明を実施する上で、拘束度合が低いということであって、好ましい塗布部を形成することができない。
【００２０】
以下、図面を用いて本発明の柄付き塗布具の塗布部を構成する球状多孔質繊維構造体の構造を具体的に説明する。
図１に、本発明の柄付き塗布具の一例を示す断面模式図を示す。柄１の先端に球状多孔質繊維構造体からなる塗布部２が備え付けられている。該塗布具を構成する球状多孔質繊維構造体の内部には繊維集束領域３が存在し、該繊維集束の外側には網状構造領域４が存在している。
図２は、一例として接着性ポリマーを鞘成分とする芯鞘型の接着性捲縮繊維を１００質量％用いた場合における網状構造領域４の拡大模式図である。接着性捲縮繊維５が複雑に絡合しており、さらに融着部６で繊維同士が接触して融着しており、接着性捲縮繊維５の芯成分７が存在しているのがわかる。
【００２１】
以下に、本発明の柄付き塗布具の製造方法を説明する。
本発明の柄付き塗布具は、少なくとも一端に中空部を有する柄を準備し、柄の中空部に接着性捲縮繊維を含む繊維束を、その長手方向における中心が柄の中空部の中心と一致するように挿入し、次いで水に含浸し、昇温させながら接着性捲縮繊維の捲縮を発現させるとともに繊維相互を絡合させ、該接着性捲縮繊維の接着成分同士を部分融着させることで得ることができる。
すなわち、接着性捲縮繊維を含有する繊維束を柄の中空部に挿入し、次いで柄に装着された繊維束を水に含浸させ、温度を上昇させていくと、約７０℃付近で捲縮の発現が開始し、繊維束は球状塊を形成し始める。さらに温度が上昇して９５℃くらいから気泡の発生が始まり、その気泡圧によって繊維塊中の繊維が移動することで交絡し、同時に熱により接着性捲縮繊維の接着成分が融解融着して、他の部分の繊維は繊維同士が接着し、球状多孔質繊維構造体が形成される。
【００２２】
繊維束周辺または内部に気泡が発生するために要する加熱は、通常１気圧であれば約１００℃である。加熱温度は接着性繊維の湿熱条件下での融着温度と相関する。加熱温度は、接着性繊維の融着温度〜融着温度＋１０℃の温度とすることが好ましい。湿熱処理時間は繊維束の量、繊維の融着の程度等により調整することができる。
【００２３】
接着性繊維が融着した後に、周知の方法で該繊維構造体を冷却し、多孔質繊維構造体の構造を固定する。湿熱処理後の繊維構造体は熱水を含有しているため冷水中に浸漬するか、冷水シャワーによる冷却が好ましく、冷風による冷却は効率が低い場合がある。
【００２４】
上記したように本発明においては、柄の先端部の少なくとも一箇所に中空部が存在することが重要である。該中空部は接着性捲縮繊維を含む一定の繊度と長さを有する繊維束を把持、拘束する役割と、塗布部を形成した際に強固に一体化する役割も有する。
【００２５】
該中空部の形状は、塗布部の構造発現後の形状に応じて適宜設定すればよく、特に限定するものではないが、円、楕円形または正多角形が好ましい。
また、中空部の大きさは拘束する繊維束の太さとも関係する。すなわち、中空部に繊維束を拘束させるため、繊維束を最密に集束した時の断面積と中空部の面積が関係することになる。
さらに、一定の長さを有する繊維束の中心を柄の中空部にて拘束する必要があるが、拘束部から繊維束の片端までの長さも塗布部の構造発現後の形状に影響する。すなわち、かかる長さが長すぎると熱処理を施しても目的とする形状が発現しない。
したがって、塗布部の構造発現には柄の中空部の大きさ、繊維束の繊度および長さが相互に関係するため、単に繊維束を挿入するだけでは目的とする塗布部の構造は得ることはできない。
【００２６】
以下、図面を用いて本発明の柄付き塗布具の製造方法をさらに具体的に説明する。
図３は、本発明に使用する柄の一例を示す模式図である。図３においては、柄の先端に真円形状の中空部８が存在しているが、該中空部は、真円形状に限定されず楕円形または正六角形等の正多角形であっても構わない。
【００２７】
図４は、柄の中空部に接着性捲縮繊維を含む繊維束を挿入した状態を示す模式図であり、該繊維束９が柄の中空部に挿入され把持、拘束されている。ここで、該繊維束の長さ方向における中心が中空部の中心と一致するように挿入することが重要である。
【００２８】
また、本発明においては柄の中空部に挿入する繊維束の総繊度Ｄと柄の中空部の面積Ｓが、下記式（１）を満足することが重要である。
０．９×１０／１０００×（Ｄ）１／２  ≦  ２（Ｓ／π）１／２  ≦  １．４×１０／１０００×（Ｄ）１／２・・・（１）
すなわち、柄の中空部の面積Ｓを円面積換算した際における直径２（Ｓ／π）１／２（ｍｍ）が、１０／１０００×（Ｄ）１／２の９０〜１４０％の範囲内であることが必要である。なお、上記式における１０／１０００×（Ｄ）１／２はポリエステル繊維の比重を１．３８ｇ／ｃｍ３として算出したとき、繊維径（ｍｍ）にほぼ相当する。本発明においては、異なる比重の繊維の混合物であっても上記式（１）を満たすことにより、優れた性能を有する球状多孔質繊維構造体が得られる。
柄の中空部面積の円換算直径が、１０／１０００×（Ｄ）１／２の１４０％を超えると該中空部による繊維束の把持力が弱くなるため、真球状または球状の構造が形成されない。一方、中空部面積の円換算直径が１０／１０００×（Ｄ）１／２の９０％未満であると繊維束そのものが挿入され難いといった工程通過性の問題と、構造発現時の拘束部が高密度の状態で融着が生じるために風合いが硬くなるといった問題が生じる。
【００２９】
さらに本発明においては、柄の中空部に挿入する繊維束の長さＬが下記式（２）を満足することが必要である。
８（Ｓ／π）１／２  ≦  Ｌ  ≦  ４８（Ｓ／π）１／２・・・（２）
すなわちＬが、柄の中空部面積を円換算した際における直径の８倍から４８倍の範囲内とすることである。
Ｌが柄の中空部面積の円換算直径の８倍を下回ると球状のものは得られず、また４８倍を上回っても球状のものが得られない。つまり、図５に見られるように繊維束が球状にならず、本発明の目的とする球状多孔質繊維構造体が得られない。
【００３０】
一方、図６は熱処理後における球状多孔質繊維構造体の塗布部断面模式図である。
柄の先端の厚み分だけ高密度に集束された繊維集束領域３と捲縮繊維が広がりを持って網状構造を形成している網状構造領域４とから形成され、また把持部を含む対象面に関して左右の繊維束が対象面で融着して球状が形成されている状態を示す。
【００３１】
本発明の柄付き塗布具は、その多孔性を利用して、化粧用液体、消毒用薬液の塗布具として使用できる。また、本発明の塗布具は、液体に限らず粉体塗布具として用いてもよい。
【００３２】
【実施例】
以下、実施例により本発明を更に詳細に説明するが、本発明はこの実施例に限定されるものではない。なお、実施例中の各物性値は以下の方法により求めた。
【００３３】
（１）塗布部（球状多孔質繊維構造体）体積
３００ｃｃビーカーにイソブチレン−マレイン酸系共重合体（クラレ社製「ＫＩゲル」：平均粒径１ｍｍ）と、質量Ｗの塗布部を混合した状態で体積Ｖ１（ｃｍ３）を測定し、次いで塗布部をビーカーより取り出したときの体積Ｖ０を測定して下記式により体積Ｖを算出した。
Ｖ＝Ｖ１−Ｖ０
【００３４】
（２）繊維集束領域の見掛密度
柄付き塗布具より塗布部を取り出し、塗布具を構成する多孔質繊維構造体から繊維集束領域のみを切り出して質量Ｗ１（ｇ）と体積Ｖ２（ｃｍ３）を測定し、質量Ｗ１を体積Ｖ２で除して算出した。
繊維集束領域の見掛密度＝Ｗ１／Ｖ２
【００３５】
（３）網状構造領域の見掛密度
上記（２）に準じ、下記式により算出した。
網状構造領域の見掛密度＝（Ｗ−Ｗ１）／（Ｖ−Ｖ２）
【００３６】
（４）捲縮率
カセ取機で５５００ｄｔｅｘのカセとなるまで糸条を巻き取った後、カセの下端中央に１０ｇの荷重を吊るし、上部でこのカセを固定し、０．００９ｃＮ／ｄｔｅｘの荷重がかかった状態で９０℃にて３０分間熱水処理を行った。次いで、無荷重状態で室温に放置して乾燥した後、再び１０ｇの荷重をかけて５分間放置後の糸長を測定し、これをＬ１（ｍｍ）とする。次に１ｋｇの荷重をかけ、３０秒間放置後の糸長を測定し、これをＬ２（ｍｍ）とするとき、下記式により算出した。
捲縮率（％）＝｛（Ｌ２−Ｌ１）／Ｌ２｝×１００
【００３７】
（５）繊維束繊度（Ｄ）
繊維束の総繊度（ｄｔｅｘ）を算出した。
【００３８】
（６）柄の中空部面積（Ｓ）
中空形状を転写した紙の質量Ｗ１と基準面積Ｓ０（１ｃｍ２）を転写した紙の質量Ｗ０との比により面積Ｓを下記式により算出した。
Ｓ＝Ｓ０×Ｗ１／Ｗ０
【００３９】
（７）繊維束長さ（Ｌ）
メジャーを用いて弛緩状態で計測した。
【００４０】
（８）保液量
塗布部のみの質量Ｗ２を測定した後、水（密度１ｇ／ｃｍ３）に３０秒間浸漬させて取り出した時の質量Ｗ３として、保液量を下記式により算出した。
保液量（％）＝｛（Ｗ３−Ｗ２）／Ｖ｝×１００
【００４１】
実施例１
接着性捲縮繊維として、芯成分にポリエチレンテレフタレート、鞘成分にエチレン−ビニルアルコール系共重合体を配した芯鞘型複合繊維（クラレ社製「ソフィスタ」、１６５ｄｔｅｘ／４８フィラメント）の仮撚加工糸（捲縮率１４．０％）４本とポリエチレンテレフタレート（１６５ｄｔｅｘ／４８フィラメント）の仮撚加工糸５本を引き揃えて９９０００ｄｔｅｘの繊維束（直径３．０ｍｍ）を準備し、先端に直径３．３ｍｍの円形形状の中空部（Ｓ＝８．５ｍｍ２）を有する柄に挿入し、中空部からの長さがそれぞれ２５ｍｍ、すなわち繊維束の長さＬが５０ｍｍとなるように繊維束の両端を切断して、これを５０℃の水中に浸漬し、沸騰状態になるまで加熱し、沸騰状態で２分間処理した。次いで、これを取り出して室温の水に浸漬して形態を固定した。
これによって、長径が３７ｍｍである球状の塗布部が形成された。該塗布部の表面には空孔部が多数形成されている状態が観察され、良好な風合いであった。
なお、得られた球状多孔質繊維構造体には、見掛密度は０．２６６ｇ／ｃｍ３の繊維集束領域と見掛密度０．０４７ｇ／ｃｍ３の網状構造領域が存在していた。
また、得られた柄付き塗布具の保液量は８５％であった。
【００４２】
実施例２
接着性捲縮繊維として実施例１で用いた芯鞘型複合繊維（クラレ社製「ソフィスタ」、１６５ｄｔｅｘ／４８フィラメント）の仮撚加工糸を９９０００ｄｔｅｘの繊維束（直径３．０ｍｍ）とし、直径３．３ｍｍの円形形状の中空部を有する柄に挿入し、中空部からの長さがそれぞれ２５ｍｍとなるように繊維束の両端を切断して、これを５０℃の水中に浸漬し、沸騰状態になるまで加熱し、沸騰状態で２分間処理した。次いで、これを取り出して室温の水に浸漬して形態を固定した。
これによって、長径が４０ｍｍである球状の塗布部が形成された。該塗布部の表面には空孔部が多数形成されている状態が観察され、良好な風合いであった。
なお、得られた球状繊維構造体には、見掛密度０．２６３ｇ／ｃｍ３の繊維集束領域と見掛密度０．０８２ｇ／ｃｍ３の網状構造領域が存在していた。
また、得られた塗布具の保液量は９１％であった。
【００４３】
比較例１
ポリエチレンテレフタレート未捲縮糸（１６５ｄｔｅｘ／４８フィラメント）を１１本と実施例１で用いた接着性捲縮繊維１本とを引き揃えながらカセ繰りして９８６７０ｄｔｅｘの繊維束とした以外は実施例１と同様にして加工したが、球状多孔質繊維構造体が形成されず、本発明の柄付き塗布具は得られなかった。
【００４４】
比較例２
接着性捲縮繊維のかわりにポリエチレンテレフタレート仮撚加工糸（１６５ｄｔｅｘ／４８フィラメント）に変更し、総繊度９９０００ｄｔｅｘの繊維束を用いたこと以外は実施例２と同様の操作をして処理した。
この操作によって、見掛密度は０．２６６ｇ／ｃｍ３の繊維集束領域と見掛密度０．０５７ｇ／ｃｍ３の網状構造領域を有する球状の構造体が得られたが、保液量が６８％であり、満足のいく性能のものではなかった。
【００４５】
比較例３
ポリエチレンテレフタレート仮撚加工糸（１６５ｄｔｅｘ／４８フィラメント）１１本と実施例１で用いた接着性捲縮繊維（クラレ社製「ソフィスタ」、１６５ｄｔｅｘ／４８フィラメント）１本を引き揃えてカセ繰りし、９８６７０ｄｔｅｘの繊維束とした以外は実施例１と同様にして加工した。
見掛密度は０．２６４ｇ／ｃｍ３の繊維集束領域と見掛密度０．０６１ｇ／ｃｍ３の球状の構造体が形成されたが、保液量が７４％であった。
【００４６】
比較例４
実施例１において、中空部の直径が４．５ｍｍである柄（Ｓ＝１５．９ｍｍ２）を用いたこと以外は、同様の操作をして処理した。
この操作によって、繊維束は膨らんだまま融着するのみで、本発明の目的とする球状多孔質繊維構造体は得られなかった。
なお、繊維集束領域の見掛密度は０．１８４ｇ／ｃｍ３、網状構造領域の見掛密度は０．０５５ｇ／ｃｍ３であり、保液量は７９％であった。
【００４７】
比較例５
実施例１において、中空部の直径が２．６ｍｍである柄（Ｓ＝５．３ｍｍ２）を用いたこと以外は同様の操作をして処理しようとしたが、繊維束を中空部に挿入することができなかった。
【００４８】
比較例６
実施例１において、柄の中空部に繊維束を挿入後、繊維束の長さＬが６ｍｍとなるよう両端を切断したこと以外は同様の操作をして処理した。
この操作では本発明が目的とする球状多孔質繊維構造体は得られず、非常に硬化した構造体となった。
【００４９】
比較例７
実施例１において、柄の中空部に繊維束を挿入後、繊維束の長さＬが４０ｍｍとなるよう両端を切断したこと以外は同様の操作をして処理したが、図５に示した構造のものが得られ、本発明が目的とする球状多孔質繊維構造体は得られなかった。
【００５０】
【発明の効果】
本発明により、液体の含みと吐き出し性が良好な液体塗布具として、塗布部が多孔質繊維構造体である柄付きの塗布具を提供することができる。
【図面の簡単な説明】
【図１】本発明の柄付き塗布具の一例を示す断面模式図
【図２】網状構造領域の拡大模式図
【図３】本発明に使用する柄の一例を示す模式図
【図４】柄の中空部に接着性捲縮繊維を含む繊維束を挿入した状態を示す模式図
【図５】繊維束の長さが本発明の範囲に対して長すぎる場合に得られる構造の断面模式図
【図６】熱処理後における球状多孔質繊維構造体の塗布部断面模式図
【符号の説明】
１：柄
２：塗布部
３：繊維集束領域
４：網状構造領域
５：接着性捲縮繊維
６：融着部
７：芯成分
８：中空部
９：繊維束
【図１】
2004357959.tif 000002
【図２】
2004357959.tif 000003
【図３】
2004357959.tif 000004
【図４】
2004357959.tif 000005
【図５】
2004357959.tif 000006
【図６】
2004357959.tif 000007